(57)【要約】  本明細書に記載されている実施形態は、一般に、自己組織化単分子膜（ＳＡＭ）を用いて選択的領域堆積を達成する半導体デバイスの製造プロセスに関する。本明細書に記載の方法は、次に堆積される材料の堆積をブロックするのに適したＳＡＭ層を形成するために利用できるＳＡＭ分子暴露工程とヒドロキシル部分暴露工程とを交互に行うことに関する。【選択図】図１
2019512877.tif 000002
【特許請求の範囲】
【請求項１】
基板を処理する方法であって、
露出した第１の材料および露出した第２の材料を含む基板を、自己組織化単分子膜（ＳＡＭ）分子に曝して、第１の材料上へのＳＡＭの選択的堆積を達成することと、
前記基板をヒドロキシル部分に曝すことと、
前記基板をＳＡＭ分子に前記曝すことと、前記基板をヒドロキシル部分に前記曝すこととを、約１：１から約１００：１の間の時間比で繰り返すことと、
前記繰り返すことを行った後に、前記基板を前記ＳＡＭ分子に曝すことと、
前記露出した第２の材料上に第３の材料を選択的に堆積させることと、
前記第１の材料から前記ＳＡＭを除去することと
を含む方法。
【請求項２】
ヒドロキシル部分前駆体が、周囲空気、水溶液、水蒸気、過酸化水素溶液、過酸化水素蒸気、有機アルコール溶液、および有機アルコール蒸気からなる群から選択される、請求項１に記載の方法。
【請求項３】
前記ヒドロキシル部分前駆体が、水溶液、水蒸気、および周囲空気からなる群から選択される、請求項２に記載の方法。
【請求項４】
ヒドロキシル部分前駆体が、水蒸気である、請求項１に記載の方法。
【請求項５】
ヒドロキシル部分前駆体が、周囲空気である、請求項１に記載の方法。
【請求項６】
前記基板をＳＡＭ分子に前記曝すことと、前記基板をヒドロキシル部分に前記曝すことの前記時間比が、約１０：１である、請求項１に記載の方法。
【請求項７】
前記繰り返すことの後に行われる前記基板を前記ＳＡＭ分子に前記曝すことが、前記基板をＳＡＭ分子に前記曝すことが、前記繰り返すことの１サイクル中に行われた時間と実質的に等しい時間の間、行われる、請求項１に記載の方法。
【請求項８】
前記ＳＡＭ分子が、カルボン酸材料、ホスホン酸材料、チオール材料、シリルアミン材料、クロロシラン材料、オキシシラン材料、およびそれらの組み合わせからなる群から選択される、請求項１に記載の方法。
【請求項９】
前記ホスホン酸材料が、メチルホスホン酸、エチルホスホン酸、プロピルホスホン酸、ブチルホスホン酸、ペンチルホスホン酸、ヘキシルホスホン酸、ヘプチルホスホン酸、オクチルホスホン酸、ノニルホスホン酸、デシルホスホン酸、ウンデシルホスホン酸、ドデシルホスホン酸、トリデシルホスホン酸、テトラデシルホスホン酸、ペンタデシルホスホン酸、ヘキサデシルホスホン酸、ヘプタデシルホスホン酸、オクタデシルホスホン酸、ノナデシルホスホン酸、およびそれらの組み合わせからなる群から選択される、請求項８に記載の方法。
【請求項１０】
前記チオール材料が、メタンチオール、エタンチオール、プロパンチオール、ブタンチオール、ペンタンチオール、ヘキサンチオール、ヘプタンチオール、オクタンチオール、ノナンチオール、デカンチオール、ウンデカンチオール、ドデカンチオール、トリデカンチオール、テトラデカンチオール、ペンタデカンチオール、ヘキサデカンチオール、ヘプタデカンチオール、オクタデカンチオール、ノナデカンチオール、およびそれらの組み合わせからなる群から選択される、請求項８に記載の方法。
【請求項１１】
前記シリルアミン材料が、トリス（ジメチルアミノ）メチルシラン、トリス（ジメチルアミノ）エチルシラン、トリス（ジメチルアミノ）プロピルシラン、トリス（ジメチルアミノ）ブチルシラン、トリス（ジメチルアミノ）ペンチルシラン、トリス（ジメチルアミノ）ヘキシルシラン、トリス（ジメチルアミノ）ヘプチルシラン、トリス（ジメチルアミノ）オクチルシラン、トリス（ジメチルアミノ）ノニルシラン、トリス（ジメチルアミノ）デシルシラン、トリス（ジメチルアミノ）ウンデシルシラン、トリス（ジメチルアミノ）ドデシルシラン、トリス（ジメチルアミノ）トリデシルシラン、トリス（ジメチルアミノ）テトラデシルシラン、トリス（ジメチルアミノ）ペンタデシルシラン、トリス（ジメチルアミノ）ヘキサデシルシラン、トリス（ジメチルアミノ）ヘプタデシルシラン、トリス（ジメチルアミノ）オクタデシルシラン、トリス（ジメチルアミノ）ノナデシルシラン、およびそれらの組み合わせからなる群から選択される、請求項８に記載の方法。
【請求項１２】
前記クロロシラン材料が、メチルトリクロロシラン、エチルトリクロロシラン、プロピルトリクロロシラン、ブチルトリクロロシラン、ペンチルトリクロロシラン、ヘキシルトリクロロシラン、ヘプチルトリクロロシラン、オクチルトリクロロシラン、ノニルトリクロロシラン、デシルトリクロロシラン、ウンデシルトリクロロシラン、ドデシルトリクロロシラン、トリデシルトリクロロシラン、テトラデシルトリクロロシラン、ペンタデシルトリクロロシラン、ヘキサデシルトリクロロシラン、ヘプタデシルトリクロロシラン、オクタデシルトリクロロシラン、ノナデシルトリクロロシラン、およびそれらの組み合わせからなる群から選択される、請求項８に記載の方法。
【請求項１３】
前記オキシシラン材料が、メチルトリメトキシシラン、メチルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、ペンチルトリメトキシシラン、ペンチルトリエトキシシラン、ヘキシルトリメトキシシラン、ヘキシルトリエトキシシラン、ヘプチルトリメトキシシラン、ヘプチルトリエトキシシラン、オクチルトリメトキシシラン、オクチルトリエトキシシラン、ノニルトリメトキシシラン、ノニルトリエトキシシラン、デシルトリメトキシシラン、デシルトリエトキシシラン、ウンデシルトリメトキシシラン、ウンデシルトリエトキシシラン、ドデシルトリメトキシシラン、ドデシルトリエトキシシラン、トリデシルトリメトキシシラン、トリデシルトリエトキシシラン、テトラデシルトリメトキシシラン、テトラデシルトリエトキシシラン、ペンタデシルトリメトキシシラン、ペンタデシルトリエトキシシラン、ヘキサデシルトリメトキシシラン、ヘキサデシルトリエトキシシラン、ヘプタデシルトリメトキシシラン、ヘプタデシルトリエトキシシラン、オクタデシルトリメトキシシラン、オクタデシルトリエトキシシラン、ノナデシルトリメトキシシラン、ノナデシルトリエトキシシラン、およびそれらの組み合わせからなる群から選択される、請求項８に記載の方法。
【請求項１４】
基板を処理する方法であって、
露出した第１の材料および露出した第２の材料を含む基板を、第１の処理チャンバ内で自己組織化単分子膜（ＳＡＭ）分子に曝して、第１の材料上へのＳＡＭの選択的堆積を達成することと、
前記基板を第２の処理チャンバに移送することと、
前記第２の処理チャンバ内で前記基板を水蒸気から形成されたヒドロキシル部分に曝すことと、
前記基板を前記第１の処理チャンバ内でＳＡＭ分子に前記曝すことと、前記基板を前記第２の処理チャンバ内でヒドロキシル部分に前記曝すこととを、約１：１から約１００：１の間の時間比で繰り返すことと、
前記繰り返すことを行った後に、前記基板を前記第１の処理チャンバ内で前記ＳＡＭ分子に曝すことと、
前記露出した第２の材料上に第３の材料を選択的に堆積させることと、
前記第１の材料から前記ＳＡＭを除去することと
を含む方法。
【請求項１５】
前記基板を前記移送することが、真空下で行われる、請求項１４に記載の方法。
【請求項１６】
前記基板を水蒸気から形成されたヒドロキシル部分に前記曝すことが、約２５℃から約３００℃の間の温度で、約１トルから約６００トルの間の圧力で、約１秒間から約６００秒間の間の時間で行われる、請求項１４に記載の方法。
【請求項１７】
前記基板をＳＡＭ分子に前記曝すことと、前記基板を水蒸気から形成されたヒドロキシル部分に前記曝すことの前記時間比が、約１：１から約１０：１の間である、請求項１４に記載の方法。
【請求項１８】
基板を処理する方法であって、
露出した第１の材料および露出した第２の材料を含む基板を、処理チャンバ内で自己組織化単分子膜（ＳＡＭ）分子に曝して、第１の材料上へのＳＡＭの選択的堆積を達成することと、
前記基板を周囲空気環境に移送することと、
前記周囲空気環境内で前記基板を周囲空気から形成されたヒドロキシル部分に曝すことと、
前記基板を前記処理チャンバ内でＳＡＭ分子に前記曝すことと、前記基板を前記周囲空気環境内でヒドロキシル部分に前記曝すこととを、約１：１から約１００：１の間の時間比で繰り返すことと、
前記繰り返すことを行った後に、前記基板を前記処理チャンバ内で前記ＳＡＭ分子に曝すことと、
前記露出した第２の材料上に第３の材料を選択的に堆積させることと、
前記第１の材料から前記ＳＡＭを除去することと、
を含む方法。
【請求項１９】
前記基板を周囲空気から形成されたヒドロキシル部分に前記曝すことが、約２５℃から約４００℃の間の温度で、約１ミリトルから約１５２０トルの間の圧力で、約３０秒間から約６００秒間の間の時間で行われる、請求項１８に記載の方法。
【請求項２０】
前記基板をＳＡＭ分子に前記曝すことと、前記基板を周囲空気から形成されたヒドロキシル部分に前記曝すことの前記時間比が、約１：１０から約１０：１の間である、請求項１８に記載の方法。
【発明の詳細な説明】
【技術分野】
【０００１】
［０００１］本明細書に記載されている実施形態は、一般に、自己組織化単分子膜を用いて選択的領域堆積を達成する半導体デバイスの製造プロセスに関する。
【背景技術】
【０００２】
［０００２］サブハーフミクロンおよびより小さなフィーチャを高信頼度で製造することは、半導体デバイスの次世代の超大規模集積（ＶＬＳＩ）および超々大規模集積（ＵＬＳＩ）のための重要な技術課題の１つである。しかしながら、回路技術の限界が押し進められるにつれて、ＶＬＳＩおよびＵＬＳＩ技術の縮小する寸法は、処理能力に対するさらなる要求を課している。
【０００３】
［０００３］次世代デバイスの回路密度が増加するにつれて、ビア、トレンチ、コンタクト、ゲート構造および他のフィーチャなどの相互接続部、ならびにそれらの間の誘電体材料の幅は、４５ｎｍおよび３２ｎｍおよびそれ以下の寸法に減少する。次世代デバイスおよび構造の製造を可能にするために、半導体チップ内のフィーチャの３次元（３Ｄ）積層が、しばしば利用される。特に、半導体チップに３次元（３Ｄ）構造を形成するために、フィン電界効果トランジスタ（ＦｉｎＦＥＴ）が、しばしば利用される。従来の２次元ではなく３次元でトランジスタを配置することにより、集積回路（ＩＣ）内に互いに非常に近接して多数のトランジスタを配置することができる。回路密度および積層が増加するにつれて、以前に堆積された材料上にその後の材料を選択的に堆積させることができることが、ますます望まれるようになる。
【０００４】
［０００４］自己組織化単分子膜（ＳＡＭ）をマスク材料として利用して、その後の材料堆積の選択性を改善することができる。ＳＡＭは、一般に表面の化学的性質に依存し、様々な材料上に選択的に形成され得る。しかしながら、ＳＡＭは、その後の材料層の堆積を効果的に防止できないピンホールまたはボイドを、堆積層内に示すことがある。ＳＡＭの別の欠点は、堆積時間が非常に長く、半導体製造プロセスにおいて経済的に実現可能でないことである。
【０００５】
［０００５］したがって、ＳＡＭ形成のための改善された方法の必要性が存在する。
【発明の概要】
【０００６】
［０００６］一実施形態において、基板を処理する方法が提供される。この方法は、露出した第１の材料および露出した第２の材料を含む基板を自己組織化単分子膜（ＳＡＭ）分子に曝して、第１の材料上にＳＡＭの選択的堆積を達成することを含む。基板がヒドロキシル部分に曝され、基板をＳＡＭ分子に曝すことと、基板をヒドロキシル部分に曝すことが、それぞれ約１：１〜約１００：１の時間比で繰り返され得る。繰り返しを実行した後、基板はＳＡＭ分子に曝され、第３の材料が、露出した第２の材料上に選択的に堆積され、ＳＡＭが第１の材料から除去され得る。
【０００７】
［０００７］別の実施形態において、基板を処理する方法が提供される。この方法は、露出した第１の材料および露出した第２の材料を含む基板を自己組織化単分子膜（ＳＡＭ）分子に曝して、第１の処理チャンバ内で第１の材料上にＳＡＭの選択的堆積を達成することを含む。基板は、第２の処理チャンバに移送されて、第２の処理チャンバ内で水蒸気から形成されたヒドロキシル部分に曝され得る。第１の処理チャンバ内でＳＡＭ分子に基板を曝すことと、第２の処理チャンバ内でヒドロキシル部分に基板を曝すことが、それぞれ約１：１〜約１００：１の時間比で繰り返され得る。繰り返しを実行した後、基板は、第１の処理チャンバ内でＳＡＭ分子に曝され、第３の材料が、露出した第２の材料上に選択的に堆積され、ＳＡＭが第１の材料から除去され得る。
【０００８】
［０００８］さらに別の実施形態において、基板を処理する方法が提供される。この方法は、露出した第１の材料および露出した第２の材料を含む基板を自己組織化単分子膜（ＳＡＭ）分子に曝して、処理チャンバ内で第１の材料上にＳＡＭの選択的堆積を達成することを含む。基板は、周囲空気環境に移送され、周囲空気環境で周囲空気から形成されたヒドロキシル部分に曝され得る。処理チャンバ内でＳＡＭ分子に基板を曝すことと、周囲空気環境内でヒドロキシル部分に基板を曝すことが、それぞれ約１：１〜約１００：１の時間比で繰り返され得る。繰り返しを実行した後、基板は、処理チャンバ内でＳＡＭ分子に曝され、第３の材料が、露出した第２の材料上に選択的に堆積され、ＳＡＭが第１の材料から除去され得る。
【０００９】
［０００９］本開示の上記の特徴が詳細に理解できるように、実施形態を参照することにより、上記で簡潔に要約された本開示のより詳細な説明を得ることができ、実施形態のいくつかが、添付の図面に示される。しかしながら、添付の図面は、例示的な実施形態のみを示しており、したがって、その範囲を限定するものと見なすべきではなく、他の同様に有効な実施形態を認めることができることに、留意されたい。
【図面の簡単な説明】
【００１０】
【図１】本明細書に記載の実施形態による、ＳＡＭ材料を用いた選択的堆積の方法を示すフロー図を示す。
【図２Ａ】本明細書に記載された実施形態に従って処理されたワークピースの概略的な断面図を示す。
【図２Ｂ】本明細書に記載された実施形態に従って処理されたワークピースの概略的な断面図を示す。
【図２Ｃ】本明細書に記載された実施形態に従って処理されたワークピースの概略的な断面図を示す。
【図２Ｄ】本明細書に記載された実施形態に従って処理されたワークピースの概略的な断面図を示す。
【発明を実施するための形態】
【００１１】
［００１２］理解を容易にするため、図面に共通の同一の要素を示すのに、可能な限り、同一の参照番号を使用している。一つの実施形態の要素および特徴は、さらなる説明なしに他の実施形態に有益に組み込むことができることが、予期されている。
【００１２】
［００１３］以下の開示は、選択的堆積を達成するために自己組織化単分子膜が使用される半導体デバイスの製造プロセスを記載する。特定の細部が、本開示の様々な実施形態の完全な理解を提供するために、以下の説明ならびに図１および図２Ａ〜図２Ｂに示されている。様々な実施形態の説明を不必要に不明瞭にすることを避けるために、半導体デバイスおよび自己組織化単分子膜にしばしば関連する構造およびシステムを説明する他の細部は、以下の開示に記載されていない。
【００１３】
［００１４］図面に示されている細部、寸法、角度および他の特徴の多くは、単に特定の実施形態を説明しているにすぎない。したがって、他の実施形態は、本開示の精神または範囲から逸脱することなく、他の細部、構成要素および特徴を有することができる。さらに、本開示のさらなる実施形態は、以下に記載されるいくつかの細部なしで実施され得る。
【００１４】
［００１５］本明細書で使用される場合、「自己組織化単分子膜」（「ＳＡＭ」）は、一般に、表面に付着（例えば、化学結合によって）され、その表面に対して、さらには互いに対しても好ましい配向をとった分子の層を指す。ＳＡＭは、両親媒性分子の組織化された層を、典型的には含み、分子の一端で「頭部基」が、基板に対して特異的で可逆的な親和性を示す。頭部基の選択は、ＳＡＭの用途に依存し、ＳＡＭ化合物の種類は、利用される基板に基づく。一般に、頭部基は、例えば濡れ性および界面特性を変えるように尾部または「末端」が官能基化され得るアルキル鎖またはフッ素化アルキル鎖に、接続されている。ＳＡＭを形成する分子は、別の材料よりもある材料に選択的に付着し（例えば、金属対誘電体）、十分な密度であれば、後続の堆積を上手く操作して、ＳＡＭでコーティングされていない材料上への選択的堆積を可能にすることができる。
【００１５】
［００１６］既存の技術は、一般に、金属堆積を操作するのに十分な高密度のＳＡＭ膜を形成するために、ＳＡＭ堆積に少なくとも６時間を使用する。既存の技術は、一般に、金属酸化物を操作するために、ＳＡＭ膜堆積に少なくとも４８時間を使用する。現在の気相堆積システムは、加熱されたＳＡＭ分子溶液の蒸気圧のみを用いて非常に低い圧力（例えば、２ミリトル）でＳＡＭ分子を供給し、化学物質を基板に曝す。この低い蒸気圧により、気相中の濃度が低くなり、高密度の形成のために４８時間を要する。従って、ピンホールのない高密度の高品質なＳＡＭ膜を形成するには、かなりの時間を要する。ＳＡＭの形成時間が短すぎると、ＳＡＭは、多数のピンホールを含み、そこを通って堆積が起こり得る。
【００１６】
［００１７］本明細書に記載されたいくつかの実施形態では、ピンホール形成が低減された高密度ＳＡＭ膜の形成速度を増加させる方法が、提供される。本明細書に記載されたいくつかの実施形態では、形成されたピンホールを操作するために、形成されたＳＡＭ膜を処理する方法も、提供される。両方とも、ピンホールが減少したＳＡＭ膜の形成を可能にする。
【００１７】
［００１８］図１は、本明細書に記載の実施形態による、ＳＡＭ膜を用いた選択的堆積の方法１００を示すフローチャートである。方法１００は、製造プロセス中にワークピースに対して実行される。方法１００は、後でより詳細に説明する図２Ａ〜図２Ｄに示される一連の製造段階に示されるような構造を形成するために使用されてもよい。図２Ａ〜図２Ｄは、基板上に形成されたデバイス構造の製造ステップの断面概略図を示す。図１は、特定の構造を参照して記載されているが、特定の構造の参照は単なる例示であり、図１に記載されたプロセスは、ピンホール形成を減少させて、複数の材料を含む基板上に膜を選択的に堆積させることが望ましい任意のプロセスに適用可能である、ということを理解されたい。
【００１８】
［００１９］工程１１０において、少なくとも露出した第１の材料および露出した第２の材料を有する基板が、ＳＡＭ堆積のために準備される。基板は、図２Ａ〜図２Ｄに示す基板２１０と同様であってもよい。一実施形態では、基板２１０は、結晶シリコン（例えば、Ｓｉ＜１００＞またはＳｉ＜１１１＞）、酸化ケイ素、歪みシリコン、シリコンゲルマニウム、ドープされたまたはドープされていないポリシリコン、ドープされたまたはドープされていないシリコンウェハ、パターニングされたまたはパターニングされていないウェハ、シリコンオンインシュレータ（ＳＯＩ）、炭素がドープされた酸化ケイ素、窒化ケイ素、ドープされたシリコン、ゲルマニウム、ヒ化ガリウム、ガラス、サファイア、およびこれらの組み合わせなどの材料を含んでよい。基板２１０は、円形基板の場合、２００ｍｍ、３００ｍｍ、４５０ｍｍまたは他の直径などの様々な寸法を有することができる。基板２１０はまた、フラットパネルディスプレイの製造に使用される多角形ガラス基板などの、任意の多角形の、正方形の、長方形の、曲線状のまたは他の非円形のワークピースであってもよい。特に明記しない限り、本明細書に記載されている実施形態および実施例は、直径２００ｍｍ、直径３００ｍｍ、または直径４５０ｍｍの基板上で実施される。
【００１９】
［００２０］基板２１０は、第１の材料２１６（例えば、誘電体材料）から形成されたフィーチャ２１２を含むことができる。フィーチャ２１２は、例えば、トレンチ、ビア、ホール、開口部、ラインなど、およびそれらの組み合わせを含むことができる。フィーチャ２１２は、図２Ａに示すように、基板２１０上に配置された第２の材料２１８（例えば、導電性材料）で充填された開口部２１４を有する。第１の材料２１６および第２の材料２１８が両方とも誘電体材料であってもよいことを理解されたい。例えば、第１の材料２１６が、酸化ケイ素層であってもよく、第２の材料２１８が、窒化ケイ素層であってもよい。
【００２０】
［００２１］ＳＡＭ膜の堆積の準備において、基板２１０は、その後の工程のＳＡＭ膜形成プロセスに先立って、任意選択の前洗浄プロセスに曝されてもよい。前洗浄プロセスは、露出した表面から自然酸化物、汚染物質、またはその両方を除去することができる任意の前洗浄プロセスであってよい。前洗浄プロセスは、ドライ化学洗浄プロセス、ウェット化学洗浄プロセス、またはその両方であってもよい。前洗浄プロセスは、ドライエッチングプロセスを実行するように適合された遠隔プラズマ洗浄またはインシトゥプラズマ洗浄であってもよい。１つの例示的なドライ洗浄プロセスは、カリフォルニア州サンタクララのアプライドマテリアルズ社（Ａｐｐｌｉｅｄ  Ｍａｔｅｒｉａｌｓ，Ｉｎｃ．，Ｓａｎｔａ  Ｃｌａｒａ，ＣＡ）から入手可能なＳＩＣＯＮＩ（商標）Ｐｒｅ−ｃｌｅａｎプロセスであり、ＮＦ３およびＮＨ３を使用する低温２要素ドライ化学洗浄プロセスによって自然酸化物を除去する。他の製造業者からの他の適切に構成された洗浄プロセスもまた、本明細書に記載された実施形態に従って有利に実施され得ることが企図される。
【００２１】
［００２２］工程１２０において、基板２１０は、図２Ｂに示すように、第２の材料２１８の表面２２４上の吸着が最小限または全くない状態で、第１の材料２１６の表面２２２上へのＳＡＭ前駆体の選択的吸着を達成するために、ＳＡＭ前駆体に曝される。使用される材料および使用されるＳＡＭ前駆体に依存して、ＳＡＭ前駆体は、溶液ベースの前駆体または気体前駆体であってもよい。ＳＡＭ前駆体は、１種以上のＳＡＭ分子２３０、ＳＡＭ分子２３０を形成する前駆体、またはその両方を含むことができる。吸着されたＳＡＭ分子２３０は、ＳＡＭ２４０を形成する。
【００２２】
［００２３］ＳＡＭ２４０は、両親媒性であり得るＳＡＭ分子２３０の組織化された層を含み、分子の一端で頭部基２３２が、フィーチャ２１２の第１の材料２１６に対して特異的で可逆的な親和性を示す。典型的には、頭部基２３２は、末端「Ｒ」２３４が官能基化され得るアルキル鎖に接続されている。ＳＡＭ２４０は、フィーチャ２１２の第１の材料２１６上への頭部基２３２の化学吸着と、続いて疎水性の尾部基の２次元の組織化とによって、形成される。
【００２３】
［００２４］本明細書に記載された実施形態に従って利用され得る適切なＳＡＭ分子２３０の例には、以下に記載される材料（それらの組み合わせ、混合物およびグラフトを含む）、ならびに半導体製造プロセスにおいて次に堆積される材料の堆積をブロックするのに適した特徴を有する他のＳＡＭ分子が含まれる。一実施形態では、ＳＡＭ分子２３０は、メチルカルボン酸、エチルカルボン酸、プロピルカルボン酸、ブチルカルボン酸、ペンチルカルボン酸、ヘキシルカルボン酸、ヘプチルカルボン酸、オクチルカルボン酸、ノニルカルボン酸、デシルカルボン酸、ウンデシルカルボン酸、ドデシルカルボン酸、トリデシルカルボン酸、テトラデシルカルボン酸、ペンタデシルカルボン酸、ヘキサデシルカルボン酸、ヘプタデシルカルボン酸、オクタデシルカルボン酸、およびノナデシルカルボン酸などのカルボン酸材料であってもよい。
【００２４】
［００２５］一実施形態では、ＳＡＭ分子２３０は、メチルホスホン酸、エチルホスホン酸、プロピルホスホン酸、ブチルホスホン酸、ペンチルホスホン酸、ヘキシルホスホン酸、ヘプチルホスホン酸、オクチルホスホン酸、ノニルホスホン酸、デシルホスホン酸、ウンデシルホスホン酸、ドデシルホスホン酸、トリデシルホスホン酸、テトラデシルホスホン酸、ペンタデシルホスホン酸、ヘキサデシルホスホン酸、ヘプタデシルホスホン酸、オクタデシルホスホン酸、およびノナデシルホスホン酸などのホスホン酸材料であってもよい。
【００２５】
［００２６］別の実施形態では、ＳＡＭ分子２３０は、メタンチオール、エタンチオール、プロパンチオール、ブタンチオール、ペンタンチオール、ヘキサンチオール、ヘプタンチオール、オクタンチオール、ノナンチオール、デカンチオール、ウンデカンチオール、ドデカンチオール、トリデカンチオール、テトラデカンチオール、ペンタデカンチオール、ヘキサデカンチオール、ヘプタデカンチオール、オクタデカンチオール、およびノナデカンチオールなどのチオール材料であってもよい。
【００２６】
［００２７］別の実施形態では、ＳＡＭ分子２３０は、トリス（ジメチルアミノ）メチルシラン、トリス（ジメチルアミノ）エチルシラン、トリス（ジメチルアミノ）プロピルシラン、トリス（ジメチルアミノ）ブチルシラン、トリス（ジメチルアミノ）ペンチルシラン、トリス（ジメチルアミノ）ヘキシルシラン、トリス（ジメチルアミノ）ヘプチルシラン、トリス（ジメチルアミノ）オクチルシラン、トリス（ジメチルアミノ）ノニルシラン、トリス（ジメチルアミノ）デシルシラン、トリス（ジメチルアミノ）ウンデシルシラン、トリス（ジメチルアミノ）ドデシルシラン、トリス（ジメチルアミノ）トリデシルシラン、トリス（ジメチルアミノ）テトラデシルシラン、トリス（ジメチルアミノ）ペンタデシルシラン、トリス（ジメチルアミノ）ヘキサデシルシラン、トリス（ジメチルアミノ）ヘプタデシルシラン、トリス（ジメチルアミノ）オクタデシルシラン、およびトリス（ジメチルアミノ）ノナデシルシランなどのシリルアミン材料であってもよい。
【００２７】
［００２８］別の実施形態では、ＳＡＭ分子２３０は、メチルトリクロロシラン、エチルトリクロロシラン、プロピルトリクロロシラン、ブチルトリクロロシラン、ペンチルトリクロロシラン、ヘキシルトリクロロシラン、ヘプチルトリクロロシラン、オクチルトリクロロシラン、ノニルトリクロロシラン、デシルトリクロロシラン、ウンデシルトリクロロシラン、ドデシルトリクロロシラン、トリデシルトリクロロシラン、テトラデシルトリクロロシラン、ペンタデシルトリクロロシラン、ヘキサデシルトリクロロシラン、ヘプタデシルトリクロロシラン、オクタデシルトリクロロシラン、およびノナデシルトリクロロシランなどのクロロシラン材料であってもよい。
【００２８】
［００２９］別の実施形態では、ＳＡＭ分子２３０は、メチルトリメトキシシラン、メチルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、ペンチルトリメトキシシラン、ペンチルトリエトキシシラン、ヘキシルトリメトキシシラン、ヘキシルトリエトキシシラン、ヘプチルトリメトキシシラン、ヘプチルトリエトキシシラン、オクチルトリメトキシシラン、オクチルトリエトキシシラン、ノニルトリメトキシシラン、ノニルトリエトキシシラン、デシルトリメトキシシラン、デシルトリエトキシシラン、ウンデシルトリメトキシシラン、ウンデシルトリエトキシシラン、ドデシルトリメトキシシラン、ドデシルトリエトキシシラン、トリデシルトリメトキシシラン、トリデシルトリエトキシシラン、テトラデシルトリメトキシシラン、テトラデシルトリエトキシシラン、ペンタデシルトリメトキシシラン、ペンタデシルトリエトキシシラン、ヘキサデシルトリメトキシシラン、ヘキサデシルトリエトキシシラン、ヘプタデシルトリメトキシシラン、ヘプタデシルトリエトキシシラン、オクタデシルトリメトキシシラン、オクタデシルトリエトキシシラン、ノナデシルトリメトキシシラン、およびノナデシルトリエトキシシランなどのオキシシラン材料であってもよい。
【００２９】
［００３０］別の実施形態では、ＳＡＭ分子２３０は、（１，１，２，２−パーフルオロデシル）トリクロロシラン、トリクロロ（１，１，２，２−パーフルオロオクチル）シラン、（トリデカフルオロ−１，１，２，２−テトラヒドロオクチル）トリクロロシラン、（トリデカフルオロ−１，１，２，２−テトラヒドロオクチル）トリエトキシシラン、（トリデカフルオロ−１，１，２，２−テトラヒドロオクチル）メチルジクロロシラン、（トリデカフルオロ−１，１，２，２−テトラヒドロオクチル）ジメチルクロロシラン、および（ヘプタデカフルオロ−１，１，２，２−テトラヒドロデシル）トリクロロシランなどのフッ素化されたＲ基を有してもよい。
【００３０】
［００３１］ＳＡＭ吸着は、ＳＡＭ分子２３０を含む希薄溶液中に基板２１０を浸すことによって、溶液から生じることができる。一実施形態では、ＳＡＭ２４０は、スピンコーティングによって溶液から堆積される。ＳＡＭ吸着は、基板２１０を気体前駆体に曝すことによって、気相堆積からも生じることができる。吸着された分子は、最初に、無秩序な分子の集まりを形成し、次いで、フィーチャ２１２の第１の材料２１６上に結晶または半結晶構造を形成し始める。ＳＡＭ２４０の厚さは、ＳＡＭ分子２３０のアルキル鎖の炭素鎖長を調節することによって調整することができる。一般に、ＳＡＭ２４０は、ＳＡＭ分子２３０との化学反応能力を有する表面上に形成されてもよい。
【００３１】
［００３２］一実施形態では、ＳＡＭ吸着は、気相堆積プロセスであってもよい。この実施形態において、ＳＡＭ分子は、約２５℃〜約３００℃、例えば約１２５℃〜約２００℃の温度に維持されたアンプル中で気化させることができる。基板２１０は、約２５℃〜約４００℃、例えば約５０℃〜約２００℃、例えば約１００℃〜約１７５℃の温度に維持することができる。処理チャンバの処理容積部などの基板処理環境の圧力は、約１ミリトル〜約１５２０トル、例えば約５トル〜約６００トルの圧力に維持することができる。キャリアガスが、気相ＳＡＭ分子の送達を容易にするために利用されてもよく、キャリアガスは、処理チャンバの容積に応じて、約２５ｓｃｃｍ〜約３０００ｓｃｃｍ、例えば約５０ｓｃｃｍ〜約１０００ｓｃｃｍの流量で供給されてもよい。適切なキャリアガスは、基板表面へのＳＡＭ分子の送達を容易にするＳＡＭ吸着条件下で一般に不活性である希ガスなどのガスを含む。工程１３０において、約１秒〜約４８時間、例えば、約１分〜約１２０分の時間、ＳＡＭ分子が基板２１０に曝されてもよい。
【００３２】
［００３３］図２Ｂに示された実施形態において、ＳＡＭ２４０を形成するために利用されるＳＡＭ前駆体は、第２の材料２１８（例えば、導電性材料）の表面２２４ではなく、フィーチャ２１２（例えば、酸化ケイ素材料）の表面２２２と化学的に反応するように選択される。このようにすることによって、ＳＡＭ２４０は、基板２１０上のフィーチャ２１２上に主に形成され、第２の材料２１８の表面２２４を、ＳＡＭ２４０がないままにしておくことができる。
【００３３】
［００３４］工程１３０において、基板２１０は、ヒドロキシル部分に曝されてもよい。ヒドロキシル部分は、−ＯＨ官能基を有するかまたは表面２２２もしくはＳＡＭ分子２３０上での−ＯＨ官能基の形成を促進する材料であってもよい。理論に縛られることを意図するものではないが、表面２２２および／またはＳＡＭ分子２３０の反応部位のヒドロキシル化は、ピンホールが減少または除去された密集したＳＡＭ２４０の形成を促進し得ると考えられる。ヒドロキシル化は、立体障害を引き起こす反応部位ブロッキングリガンドの分布を減少させる可能性があると考えられている。その結果、ＳＡＭ分子２３０は、密集した配向で表面２２２上により容易に吸着することができる。例えば、ヒドロキシル化は、表面２２２上にすでに存在するＳＡＭリガンドの重合に選択的に表面２２２上へのＳＡＭ分子の吸着を促進すると考えられる。
【００３４】
［００３５］代替的な実施形態では、基板２１０は、工程１２０でヒドロキシル部分に曝され、次に工程１３０でＳＡＭ前駆体に曝されてもよい。別の同様の実施形態では、基板２１０は、工程１２０においてヒドロキシル部分に曝されるのと同時に、工程１３０においてＳＡＭ前駆体に曝されてもよい。
【００３５】
［００３６］他の実施形態では、ＳＡＭ前駆体およびヒドロキシル部分は、交互にパルス状にされる。さらに、ＳＡＭ前駆体およびヒドロキシル部分は、パルス状または連続的に一緒に流されてもよい。一実施形態では、ＳＡＭ前駆体およびヒドロキシル部分は、交互の蒸気暴露工程で基板２１０をソークする。例えば、ＳＡＭ前駆体が、チャンバに供給され、チャンバが、ある時間の間加圧され、その後、ＳＡＭ前駆体が、チャンバから排気される。続いて、ヒドロキシル部分が、チャンバに供給され、チャンバが、ある時間の間加圧され、その後、ヒドロキシル部分が、チャンバから排気される。これらの実施形態では、基板２１０は、ＳＡＭ／ヒドロキシルに交互にソークされる。別の実施形態では、ＳＡＭ前駆体とヒドロキシル部分とが、同時にチャンバに供給され、チャンバが加圧されて、ある時間の間、基板２１０をＳＡＭ／ヒドロキシル環境にソークさせ、その後、チャンバからＳＡＭ／ヒドロキシルを排気する。さらに別の実施形態では、基板２１０は、ＳＡＭ前駆体に曝され、続いて周囲空気に曝される。
【００３６】
［００３７］上述のパルスおよびソークの実施形態は、所望の実施形態に応じて、様々な持続時間で実行することができる。パルスおよび／またはソークの持続時間は、方法の進行に応じて変化し得ることが予期されている。例えば、方法１００の開始時のパルス／ソーク持続時間は、方法１００の終了付近のパルス／ソーク持続時間と比べて長くてもよい。ＳＡＭ前駆体／ヒドロキシル部分の暴露持続時間の任意の組合せと任意のソーク／パルス持続時間とを一緒に利用して、ピンホールが減少または除去されたＳＡＭ堆積を得ることができると考えられる。
【００３７】
［００３８］適切なヒドロキシル部分前駆体の例には、周囲空気、水溶液または水蒸気、過酸化水素溶液または蒸気、有機アルコール溶液または蒸気、例えばメタノール、イソプロパノール、エタノールおよびジオール等が含まれる。水素ガスおよび酸素ガスを組み合わせて使用して、ヒドロキシル部分を形成することもできる。他の非ヒドロキシル部分前駆体もまた、本明細書に記載された実施形態に従って利用され得ることが企図される。非ヒドロキシル部分前駆体は、窒素ガス、（ジ）イソシアネート、硫化水素、およびアンモニア等を含むことができる。
【００３８】
［００３９］工程１３０における、ヒドロキシル部分への基板２１０の暴露は、工程１２０における、ＳＡＭ分子への基板２１０の暴露の後に、引き続いて行うことができる。あるいは、工程１３０における、ヒドロキシル部分への基板２１０の暴露は、工程１２０における、ＳＡＭ分子への基板２１０の暴露と同時に、行われてもよい。
【００３９】
［００４０］一実施形態では、工程１２０において基板２１０をＳＡＭ分子に曝した後、工程１３０において、基板２１０が、周囲空気に曝されてもよい。この実施形態では、工程１３０中、約１ミリトル〜約１５２０トルの圧力を有する処理環境において、基板２１０の温度を、約２５℃〜約４００℃の温度に維持することができる。基板２１０は、約３０秒〜約６００秒の間、周囲空気に曝されてもよい。この実施形態では、周囲空気暴露は、大気圧までポンプで空気を入れた真空チャンバ内で実行されてもよいし、または基板２１０が、真空処理チャンバ環境から取り出されて、ほぼ大気圧の周囲空気中に維持されてもよい。
【００４０】
［００４１］他の実施形態では、工程１２０において基板２１０をＳＡＭ分子に曝した後、工程１３０において、基板２１０が、液体水または水蒸気に曝されてもよい。この実施形態では、基板２１０は、約１秒〜約６００秒の間、液体水または水蒸気に曝されてもよい。液体水暴露の実施形態では、約２５ｍｌ〜約５０ｍｌ（３００ｍｍ基板の場合）などの適切な量の水が、促進すべき処理環境に供給されてもよい。水は、ヒドロキシル化が起こるのに十分な時間が経過した後、処理環境から除去されてもよい。
【００４１】
［００４２］水蒸気の実施形態では、基板２１０の温度が、約２０℃〜約４００℃に維持され、処理環境の圧力が、約２トル〜約１５２０トルに維持されてもよい。
【００４２】
［００４３］工程１３０のヒドロキシル部分への暴露は、工程１２０のＳＡＭ分子への基板２１０の暴露と同じ処理環境で行われてもよい。あるいは、ヒドロキシル部分への暴露は、基板２１０をＳＡＭ分子に曝すために利用される処理環境とは異なる処理環境で行われてもよい。例えば、クラスタツールを利用することができ、第１の処理チャンバで工程１２０を実行し、第２の処理チャンバで工程１３０を実行することができる。基板２１０は、ある実施形態では真空下で第１および第２の処理チャンバ間を移送されてもよいし、または所望の処理条件（すなわち水蒸気または周囲空気暴露）に依存して、ほぼ大気圧で第１および第２の処理チャンバ間を移送されてもよい。
【００４３】
［００４４］工程１４０において、任意選択で、工程１２０および工程１３０が、逐次的または同時に繰り返されてもよい。例えば、工程１２０および工程１３０が、約１回〜約５００回繰り返されてもよい。一実施形態では、工程１２０の１回目が実行され、工程１３０の１回目が実行され、工程１２０の２回目が実行されてもよい。この実施形態において、工程は、逐次的に実行されてもよい。他の実施形態において、工程１２０および工程１３０は、約５回〜約５０回繰り返されてもよい。この実施形態では、ＳＡＭ分子２３０への基板２１０の暴露が、工程１５０の直前に行われるように、工程１４０の後に、追加の工程１２０が行われてもよい。
【００４４】
［００４５］工程１２０と工程１３０が逐次的に繰り返される特定の実施形態において、工程１２０と工程１３０の時間比は、工程１２０：工程１３０が約１：１と、工程１２０：工程１３０が約１００：１との間、例えば工程１２０：工程１３０が約１０：１であってもよい。この実施形態において、工程１２０が、約１分間〜約１０分間、実行され、工程１３０が、約１分間〜約１０分間、実行されてもよい。工程１４０の後に、追加の工程１２０が、工程１４０の周期的な暴露プロセスの各々の間に工程１２０が実行された時間に実質的に等しい時間の間実行されてもよいが、追加の工程１２０は、より長い時間またはより短い時間、有利に実行されてもよいことが、予期される。例えば、上述の実施形態において、追加の工程１２０は、約１分間〜約１０分間、例えば約５分間、実行されてもよい。
【００４５】
［００４６］周期的なＳＡＭ分子およびヒドロキシル部分への暴露は、改善された材料ブロッキング特性（すなわち、ピンホールの減少）を有するＳＡＭを提供し得ると、考えられている。例えば、周期的なヒドロキシル部分暴露を利用して処理されたＳＡＭは、周期的なヒドロキシル部分暴露を利用して処理されなかったＳＡＭ（約１００°の水接触角）と比べて、水接触角の増加を示した（すなわち、１１０°）。これは、改良されたブロッキング性能を示す。
【００４６】
［００４７］工程１５０において、選択された前駆体を有する、表面条件に対して非常に敏感なプロセスである堆積プロセスが、実行されて、図２Ｃに示すように、第２の材料２１８の表面２２４上に選択的に構造２６０を形成する。構造２８０は、例えば、プラズマＣＶＤ（ＰＥ−ＣＶＤ）、パルスＣＶＤ、減圧ＣＶＤ（ＬＰＣＶＤ）などの化学気相堆積（ＣＶＤ）、エピタキシャル成長、スパッタリングまたは蒸発などの物理的気相堆積（ＰＶＤ）、原子層堆積（ＡＬＤ）、電気メッキ、他の技術、またはそれらの組み合わせを含む種々の技術によって形成することができる。堆積されるように選択された材料は、基板２１０の表面特性によって影響され得る。構造２８０の厚さは、材料および形成される特定のデバイスに依存して変化する。ＳＡＭ２４０は、第１の材料２１６の表面２２２上への材料の堆積を防止する。このようにして、選択的堆積プロセスは、異なる材料を基板上の異なる位置に選択的に堆積させることができる。
【００４７】
［００４８］一実施形態では、堆積プロセスは、ＡＬＤプロセスである。ＡＬＤプロセスは、表面条件に敏感であるので、ＡＬＤは、基板の特定の領域上への材料の選択的堆積に適している。ＡＬＤプロセスは、自己停止／制御成長を伴うＣＶＤプロセスである。ＡＬＤプロセスは、わずか数オングストロームまたは単層レベルの厚さをもたらす。ＡＬＤプロセスは、化学反応を、サイクルで繰り返される２つの別々の半反応に配分することによって制御される。ＡＬＤプロセスによって形成される材料の厚さは、反応サイクルの数に依存する。第１の反応により、分子層の第１の原子層が、基板上に吸収され、第２の反応により、分子層の第２の原子層が、第１の原子層上に吸収される。このように、材料の秩序付けられた構造が、材料層の成長のためのテンプレートとして働く。
【００４８】
［００４９］工程１５０の堆積プロセスに続いて、工程１６０において、ＳＡＭ２４０は、第１の材料２１２の表面２２２から除去される。ＳＡＭ２４０は、構造２８０にも第１の材料２１６の表面２２２にも悪影響を及ぼさない任意のプロセスによって除去することができる。ＳＡＭ２４０を除去するプロセスは、ＳＡＭ分子２３０の末端基および頭部基の選択の結果である。ＳＡＭ２４０は、第１の材料２１６の表面２２２からＳＡＭを離すための、ウェットエッチングプロセス、ドライエッチングプロセス、高温アニールプロセス（例えば、３００℃超）によって除去することができる。工程１６０に続いて、半導体および他のデバイスのフィーチャを製造するために、追加の処理工程が、実行されてもよい。
【００４９】
［００５０］上記は、本開示の実施形態に向けられているが、本開示の基本的な範囲から逸脱することなく、本開示の他のさらなる実施形態を考え出すこともでき、本開示の範囲は、以下の特許請求の範囲によって決定される。
【図１】
2019512877.tif 000003
【図２Ａ】
2019512877.tif 000004
【図２Ｂ】
2019512877.tif 000005
【図２Ｃ】
2019512877.tif 000006
【図２Ｄ】
2019512877.tif 000007
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
基板を処理する方法であって、
露出した第１の材料および露出した第２の材料を含む基板を、３０秒間から６００秒間までの第１の時間期間の間、自己組織化単分子膜（ＳＡＭ）分子に曝して、第１の材料上へのＳＡＭの選択的堆積を達成することと、
前記基板を、１秒間から６００秒間までの第２の時間期間の間、ヒドロキシル部分に曝すことと、
前記基板をＳＡＭ分子に前記曝すことと、前記基板をヒドロキシル部分に前記曝すこととを、１：１から１００：１の間の、前記第１の時間期間の前記第２の時間期間に対する時間比で繰り返すことと、
前記繰り返すことを行った後に、前記基板を前記ＳＡＭ分子に曝すことと、
前記露出した第２の材料上に第３の材料を選択的に堆積させることと、
前記第１の材料から前記ＳＡＭを除去することと
を含む方法。
【請求項２】
ヒドロキシル部分前駆体が、周囲空気、水溶液、水蒸気、過酸化水素溶液、過酸化水素蒸気、有機アルコール溶液、および有機アルコール蒸気からなる群から選択される、請求項１に記載の方法。
【請求項３】
前記ヒドロキシル部分前駆体が、水溶液、水蒸気、および周囲空気からなる群から選択される、請求項２に記載の方法。
【請求項４】
ヒドロキシル部分前駆体が、水蒸気である、請求項１に記載の方法。
【請求項５】
ヒドロキシル部分前駆体が、周囲空気である、請求項１に記載の方法。
【請求項６】
前記基板をＳＡＭ分子に前記曝すことと、前記基板をヒドロキシル部分に前記曝すことの前記時間比が、１０：１である、請求項１に記載の方法。
【請求項７】
前記繰り返すことの後に行われる前記基板を前記ＳＡＭ分子に前記曝すことが、前記基板をＳＡＭ分子に前記曝すことが、前記繰り返すことの１サイクル中に行われた時間と実質的に等しい時間の間、行われる、請求項１に記載の方法。
【請求項８】
前記ＳＡＭ分子が、カルボン酸材料、ホスホン酸材料、チオール材料、シリルアミン材料、クロロシラン材料、オキシシラン材料、およびそれらの組み合わせからなる群から選択される、請求項１に記載の方法。
【請求項９】
基板を処理する方法であって、
露出した第１の材料および露出した第２の材料を含む基板を、第１の処理チャンバ内で自己組織化単分子膜（ＳＡＭ）分子に、第１の時間期間の間、曝して、第１の材料上へのＳＡＭの選択的堆積を達成することと、
前記基板を第２の処理チャンバに移送することと、
前記第２の処理チャンバ内で前記基板を水蒸気から形成されたヒドロキシル部分に、第２の時間期間の間、曝すことと、
前記基板を前記第１の処理チャンバ内でＳＡＭ分子に前記曝すことと、前記基板を前記第２の処理チャンバ内で、水蒸気から形成された前記ヒドロキシル部分に前記曝すこととを、１：１から１００：１の間の時間比で繰り返すことであって、第１の繰り返しが、第１の合計時間で行われ、その次の繰り返しが、前記第１の合計時間より短い第２の合計時間で行われるように、繰り返すことと、
前記繰り返すことを行った後に、前記基板を前記第１の処理チャンバ内で前記ＳＡＭ分子に曝すことと、
前記露出した第２の材料上に第３の材料を選択的に堆積させることと、
前記第１の材料から前記ＳＡＭを除去することと
を含む方法。
【請求項１０】
前記基板を前記移送することが、真空下で行われる、請求項９に記載の方法。
【請求項１１】
前記基板を水蒸気から形成された前記ヒドロキシル部分に前記曝すことが、１４０℃から２５０℃の間の温度で、１トルから６００トルの間の圧力で、１秒間から６００秒間の間の時間で行われる、請求項９に記載の方法。
【請求項１２】
前記基板をＳＡＭ分子に前記曝すことと、前記基板を水蒸気から形成された前記ヒドロキシル部分に前記曝すことの前記時間比が、１：１から１０：１の間である、請求項９に記載の方法。
【請求項１３】
基板を処理する方法であって、
露出した第１の材料および露出した第２の材料を含む基板を、処理チャンバ内で自己組織化単分子膜（ＳＡＭ）分子に、第１の時間期間の間、曝して、第１の材料上へのＳＡＭの選択的堆積を達成することと、
前記基板を周囲空気環境に移送することと、
前記周囲空気環境内で前記基板を周囲空気から形成されたヒドロキシル部分に、第２の時間期間の間、曝すことと、
前記基板を前記処理チャンバ内でＳＡＭ分子に前記曝すことと、前記基板を前記周囲空気環境内でヒドロキシル部分に前記曝すこととを、１：１から１００：１の間の、前記第１の時間期間の前記第２の時間期間に対する時間比で繰り返すことと、
前記繰り返すことを行った後に、前記基板を前記処理チャンバ内で前記ＳＡＭ分子に曝すことと、
前記露出した第２の材料上に第３の材料を選択的に堆積させることと、
前記第１の材料から前記ＳＡＭを除去することと、
を含む方法。
【請求項１４】
前記基板を周囲空気から形成されたヒドロキシル部分に前記曝すことが、２５℃から４００℃の間の温度で、１ミリトルから１５２０トルの間の圧力で、３０秒間から６００秒間の間の時間で行われる、請求項１３に記載の方法。
【請求項１５】
前記基板をＳＡＭ分子に前記曝すことと、前記基板を周囲空気から形成されたヒドロキシル部分に前記曝すことの前記時間比が、１：１から１０：１の間である、請求項１３に記載の方法。
【国際調査報告】
2019512877.tif 000008
2019512877.tif 000009